(57)【特許請求の範囲】
【請求項１】
第一成分として、一般式（１）
【化１】
0003579698.tif 000098
（式中のＲ１は１〜１０個の炭素原子を有するアルキル基であり、これらの基中に存在する１個の−ＣＨ２−基または隣接していない２個の−ＣＨ２−基は酸素原子、−ＣＯ−基、−ＣＯＯ−基または−ＣＨ＝ＣＨ−基によって置き換えられていてもよい。ｎは０または１を表し、Ａ１およびＡ２は各々独立してトランス−１，４−シクロヘキシレンまたは１，４−フェニレンを表す。）で表される化合物を１種以上含有し、第二成分として、一般式（２）〜（５）
【化２】
0003579698.tif 000099
（式中のＲ２は１〜１０個の炭素原子を有するアルキル基であり、これらの基中に存在する１個の−ＣＨ２−基または隣接していない２個の−ＣＨ２−基は酸素原子または−ＣＨ＝ＣＨ−基によって置き換えられていてもよい。ｎは０または１を表し、Ｘ１はＨまたはＦを表す。）
【化３】
0003579698.tif 000100
（式中のＲ３は２〜１０個の炭素原子を有する直鎖状アルケニル基を表す。）
【化４】
0003579698.tif 000101
（式中のＲ４は１〜１０個の炭素原子を有する直鎖状アルキル基を表し、Ｘ２はＨまたはＦを表す。）
【化５】
0003579698.tif 000102
（式中のＲ５は１〜１０個の炭素原子を有するアルキル基を表し、ｎは０または１を表し、Ｘ３はＨまたはＦを表す。）のいずれかで表される化合物群から選択される１種以上の化合物を含有し、第三成分として、一般式（６）〜（９）、
【化６】
0003579698.tif 000103
（式中のＲ６は１〜１０個の炭素原子を有するアルキル基であり、これらの基中に存在する１個の−ＣＨ２−基または隣接していない２個の−ＣＨ２−基は酸素原子または−ＣＨ＝ＣＨ−基によって置き換えられていてもよい。Ａ３はトランス−１，４−シクロヘキシレン、１，４−フェニレンまたは
【化７】
0003579698.tif 000104
を表し、Ｘ４はＨまたはＦを表す。）
【化８】
0003579698.tif 000105
（式中のＲ７は１〜１０個の炭素原子を有する直鎖状アルキル基を表し、Ａ４はトランス−１，４−シクロヘキシレンまたは１，４−フェニレンを表し、ｎは０または１を表す。）
Ｒ８−Ａ５−（Ａ６）ｎ−Ｚ１−Ａ７−Ｒ９                              （８）
（式中のＲ８およびＲ９は各々独立して１〜１０個の炭素原子を有するアルキル基であり、これらの基中に存在する１個の−ＣＨ２−基または隣接していない２個の−ＣＨ２−基は酸素原子によって置き換えられていてもよい。Ａ５およびＡ６は各々独立してトランス−１，４−シクロヘキシレンまたは１，４−フェニレンを表し、ｎは０または１を表し、Ｚ１は−ＣＯＯ−または単結合を表し、Ａ７はトランス−１，４−シクロヘキシレン、１，４−フェニレンまたは
【化９】
0003579698.tif 000106
を表す。）
【化１０】
0003579698.tif 000107
（式中のＲ１０およびＲ１１は各々独立して１〜１０個の炭素原子を有するアルキル基であり、これらの基中に存在する１個の−ＣＨ２−基または隣接していない２個の−ＣＨ２−基は酸素原子によって置き換えられていてもよい。ｎは０または１を表し、Ａ８はトランス−１，４−シクロヘキシレンまたは
【化１１】
0003579698.tif 000108
を表し、Ｘ５はＨまたはＦを表す。）のいずれかで表される化合物群から選ばれる１種以上の化合物を含有することを特徴とする液晶組成物。
【請求項２】
液晶組成物中の第一成分の占める割合が３〜７０重量％、第二成分の占める割合が３〜７０重量％、および、第三成分の占める割合が３〜７０重量％であることを特徴とする請求項１に記載の液晶組成物。
【請求項３】
第一成分を構成する一般式（１）で表される化合物が、一般式（１ａ）
【化１２】
0003579698.tif 000109
（式中のＲ１２は１〜１０個の炭素原子を有する直鎖状アルキル基を表し、ｎは０または１を表し、Ａ９およびＡ１０は各々独立してトランス−１，４−シクロヘキシレンまたは１，４−フェニレンで表す。ただし、Ａ９が１，４−フェニレンのときＡ１０は１，４−フェニレンである。）で表される化合物であることを特徴とする請求項１または請求項２に記載の液晶組成物。
【請求項４】
第二成分を構成する一般式（２）で表される化合物が、一般式（２ａ）、（２ｂ）または（２ｃ）
【化１３】
0003579698.tif 000110
（式中のＲ１３は１〜１０個の炭素原子を有する直鎖状アルキル基を表し、ｎは０または１を表す。）
【化１４】
0003579698.tif 000111
（式中のＲ１４は２〜１０個の炭素原子を有する直鎖状アルケニル基を表す。）
【化１５】
0003579698.tif 000112
（式中のＲ１５は１〜１０個の炭素原子を有する直鎖状アルキル基を表す。）で表される化合物群から選ばれた１種以上の化合物であることを特徴とする請求項１〜請求項３のいずれか１項に記載の液晶組成物。
【請求項５】
第二成分を構成する一般式（５）で表される化合物が、一般式（５ａ）
【化１６】
0003579698.tif 000113
（式中のＲ１６は１〜１０個の炭素原子を有する直鎖状アルキル基を表し、ｎは０または１を表し、Ｘ６はｎが０のときＨまたはＦであり、ｎが１のときＨを表す。）
で表される化合物であることを特徴とする請求項１〜請求項４いずれか１項に記載の液晶組成物。
【請求項６】
第三成分を構成する一般式（６）で表される化合物が、一般式（６ａ）または（６ｂ）
【化１７】
0003579698.tif 000114
（式中のＲ１７は２〜１０個の炭素原子を有するアルコキシメチル基または２〜１０個の炭素原子を有するアルケニル基を表す。）
【化１８】
0003579698.tif 000115
（式中のＲ１８は１〜１０個の炭素原子を有する直鎖状アルキル基を表し、Ａ１１はトランス−１，４−シクロヘキシレン、１，４−フェニレンまたは
【化１９】
0003579698.tif 000116
を表し、Ｘ７はＡ１１がトランス−１，４−シクロヘキシレンのときＨまたはＦであり、Ａ１１が１，４−フェニレンまたは
【化２０】
0003579698.tif 000117
のときＨを表す。）で表される化合物群から選ばれた１種以上の化合物であることを特徴とする請求項１〜請求項５いずれか１項に記載の液晶組成物。
【請求項７】
第三成分を構成する一般式（８）で表される化合物が、一般式（８ａ）、（８ｂ）、（８ｃ）または（８ｄ）
【化２１】
0003579698.tif 000118
（式中のＡ１２はトランス−１，４−シクロヘキシレンまたは１，４−フェニレンを表し、Ｒ１９はＡ１２がトランス−１，４−シクロヘキシレンのとき１〜１０個の炭素原子を有する直鎖状アルキル基であり、Ａ１２が１，４−フェニレンのとき１〜１０個の炭素原子を有する直鎖状アルコキシ基を表し、Ｒ２０はＡ１２がトランス−１，４−シクロヘキシレンのとき１〜１０個の直鎖状アルキル基または直鎖状アルコキシ基であり、Ａ１２が１，４−フェニレンのとき１〜１０個の炭素原子を有する直鎖状アルキル基である。）
【化２２】
0003579698.tif 000119
（式中のＲ２１は１〜１０個の炭素原子を有する直鎖状アルキル基を表し、Ａ１３はトランス−１，４−シクロヘキシレンまたは１，４−フェニレンを表し、ｎは０または１を表し、Ｒ２２はｎが０のとき１〜１０個の直鎖状アルキル基または直鎖状アルコキシ基であり、ｎが１のとき１〜１０個の直鎖状アルキル基である。）
【化２３】
0003579698.tif 000120
（式中のＲ２３は１〜１０個の炭素原子を有する直鎖状アルキル基を表し、Ａ１４はトランス−１，４−シクロヘキシレンまたは１，４−フェニレンを表し、ｎは０または１を表し、Ｒ２４はｎが０のとき１〜１０個の炭素原子を有する直鎖状アルコキシ基であり、ｎが１かつＡ１４がトランス−１，４−シクロヘキシレンのとき１〜１０個の炭素原子を有する直鎖状アルキル基または直鎖状アルコキシ基であり、ｎが１で、かつＡ１４が１，４−フェニレンのとき１〜１０個の炭素原子を有する直鎖状アルキル基を表す。）
【化２４】
0003579698.tif 000121
（式中のＲ２５は１〜１０個の炭素原子を有する直鎖状アルキル基を表し、Ｒ２６は１〜１０個の炭素原子を有する直鎖状アルキル基または２〜１０個の炭素原子を有する直鎖状アルコキシメチル基を表す。）で表される化合物群から選ばれた１種以上の化合物であることを特徴とする請求項１〜請求項６いずれか１項に記載の液晶組成物。
【請求項８】
第三成分を構成する一般式（９）で表される化合物が、一般式（９ａ）または（９ｂ）
【化２５】
0003579698.tif 000122
（式中のＲ２７は１〜１０個の炭素原子を有する直鎖状アルキル基を表し、Ｒ２８は１〜１０個の直鎖状アルキル基または直鎖状アルコキシ基を表す。）
【化２６】
0003579698.tif 000123
（式中のＲ２９およびＲ３０は各々独立して１〜１０個の炭素原子を有する直鎖状アルキル基を表し、ｎは０または１を表し、Ｘ８はｎが０のときＦであり、ｎが１のときＨである。）で表される化合物群から選ばれた１種以上の化合物であることを特徴とする請求項１〜請求項７いずれか１項に記載の液晶組成物。
【請求項９】
請求項１〜請求項８のいずれかに記載の液晶組成物を含有することを特徴とする電気光学表示素子。
【発明の詳細な説明】
【０００１】
【産業上の利用分野】
本発明は液晶表示用の液晶組成物に関するものであり、さらに詳しくはＴＮ（ツイステッドネマティック）方式あるいはＳＴＮ（ス−パ−ツイステッドネマティック）方式を用いた表示素子に使用される液晶組成物とそれを用いた液晶表示素子に関するものである。
【０００２】
【従来の技術】
液晶表示素子（ＬＣＤ）は、液晶物質の光学異方性及び誘電率異方性を利用したものであり、液晶相の中でもネマティック液晶相を利用したものが最も多く実用化されている。ＬＣＤは、ＣＲＴ（ブラウン管）等に比べて、低消費電力、小型化、軽量化が可能であるため、ハンディータイプの電卓、デジタル時計などに利用され始め、ワープロ、テレビ、自動車のメーターパネル等への応用も広がっている。
ＬＣＤに使用される材料として期待される液晶物質は、室温を中心とするなるべく広い温度範囲で液晶相を示すものが望まれ、使用される環境因子に対して十分安定であり、表示素子を駆動させるための十分な物理的性質を持つものでなくてはならない。今のところ、化合物単体としてこれらの条件を満たすものが見いだされておらず、数種の液晶化合物、または、さらに非液晶化合物を混合し、種々の特徴を持つ液晶組成物に調整してＬＣＤの材料に用いている。
【０００３】
例えば、ＴＮ方式で求められている液晶組成物の特性は、
１）  ネマチック−等方相転移点が高いこと。
２）  ＬＣＤのセル厚に応じて適度な屈折率異方性をとりえること。
等が挙げられるが、ＳＴＮ方式については、上記の特性に加えて
３）  電圧−透過率曲線が急峻であること。
が要求されている。このような液晶組成物の例として、電圧−透過率曲線が急峻でコントラストの良いＬＣＤを目的とした特開平１−１５６３９２で開示してある液晶組成物を挙げることができる。
【０００４】
近年、省エネルギー化が叫ばれるようになり、また、電子手帳、ＩＣカードといった小型軽量の携帯用製品の需要が高まったため、ＬＣＤの開発テーマとして、低消費電力化および低電圧駆動化が挙げられるようになった。また、使用温度範囲におけるコントラスト不足およびクロスト−クといった表示不良を低減させることも重要な課題となっている。液晶材料としては、電気光学特性におけるしきい値電圧を低減させ、かつ、しきい値電圧の温度依存性を低減させなければならなくなった。
しかしながら、特開平１−１５６３９２で開示してある液晶組成物は、しきい値電圧が高く、かつ、しきい値電圧の温度特性が悪いため、駆動電源が制約される小型軽量の携帯用製品等のＬＣＤに用いるには不十分である。
このように、液晶組成物は、しきい値電圧が低く、かつ、しきい値電圧の温度特性が良いものが強く望まれているのが現状である。
【０００５】
【発明が解決しようとする課題】
本発明の目的は、ＴＮまたはＳＴＮで要求されている諸特性を満たしながら、しきい値電圧が低くその温度依存性が低減された液晶組成物を提供することにある。
【０００６】
【課題を解決するための手段】
本発明の第一は、第一成分として、一般式（１）
【化２７】
0003579698.tif 000002
（式中のＲ１は１〜１０個の炭素原子を有するアルキル基であり、これらの基中に存在する１個の−ＣＨ２−基または隣接していない２個の−ＣＨ２−基は酸素原子、−ＣＯ−基、−ＣＯＯ−基または−ＣＨ＝ＣＨ−基によって置き換えられていてもよい。ｎは０または１を表し、Ａ１およびＡ２は各々独立してトランス−１，４−シクロヘキシレンまたは１，４−フェニレンを表す。）で表される１種以上の化合物を含有し、第二成分として、一般式（２）〜（５）
【化２８】
0003579698.tif 000003
（式中のＲ２は１〜１０個の炭素原子を有するアルキル基であり、これらの基中に存在する１個の−ＣＨ２−基または隣接していない２個の−ＣＨ２−基は酸素原子または−ＣＨ＝ＣＨ−基によって置き換えられていてもよい。ｎは０または１を表し、Ｘ１はＨまたはＦを表す。）
【化２９】
0003579698.tif 000004
（式中のＲ３は２〜１０個の炭素原子を有する直鎖状アルケニル基を表す。）
【化３０】
0003579698.tif 000005
（式中のＲ４は１〜１０個の炭素原子を有する直鎖状アルキル基を表し、Ｘ２はＨまたはＦを表す。）
【化３１】
0003579698.tif 000006
（式中のＲ５は１〜１０個の炭素原子を有するアルキル基を表し、ｎは０または１を表し、Ｘ３はＨまたはＦを表す。）のいずれかで表される化合物群から選択される１種以上の化合物を含有し、第三成分として、一般式（６）〜（９）、
【化３２】
0003579698.tif 000007
（式中のＲ６は１〜１０個の炭素原子を有するアルキル基であり、これらの基中に存在する１個の−ＣＨ２−基または隣接していない２個の−ＣＨ２−基は酸素原子または−ＣＨ＝ＣＨ−基によって置き換えられていてもよい。Ａ３はトランス−１，４−シクロヘキシレン、１，４−フェニレンまたは
【化３３】
0003579698.tif 000008
を表し、Ｘ４はＨまたはＦを表す。）
【化３４】
0003579698.tif 000009
（式中のＲ７は１〜１０個の炭素原子を有する直鎖状アルキル基を表し、Ａ４はトランス−１，４−シクロヘキシレンまたは１，４−フェニレンを表し、ｎは０または１を表す。）
Ｒ８−Ａ５−（Ａ６）ｎ−Ｚ１−Ａ７−Ｒ９                （８）
（式中のＲ８およびＲ９は各々独立して１〜１０個の炭素原子を有するアルキル基であり、これらの基中に存在する１個の−ＣＨ２−基または隣接していない２個の−ＣＨ２−基は酸素原子によって置き換えられていてもよい。Ａ５およびＡ６は各々独立してトランス−１，４−シクロヘキシレンまたは１，４−フェニレンを表し、ｎは０または１を表し、Ｚ１は−ＣＯＯ−または単結合を表し、Ａ７はトランス−１，４−シクロヘキシレン、１，４−フェニレンまたは
【化３５】
0003579698.tif 000010
を表す。）
【化３６】
0003579698.tif 000011
（式中のＲ１０およびＲ１１は各々独立して１〜１０個の炭素原子を有するアルキル基であり、これらの基中に存在する１個の−ＣＨ２−基または隣接していない２個の−ＣＨ２−基は酸素原子によって置き換えられていてもよい。ｎは０または１を表し、Ａ８はトランス−１，４−シクロヘキシレンまたは
【化３７】
0003579698.tif 000012
を表し、Ｘ５はＨまたはＦを表す。）のいずれかで表される化合物群から選択される１種以上の化合物を含有することを特徴とする液晶組成物に関する。
【０００７】
本発明の第一のうち好ましい態様は、液晶組成物中の第一成分の占める割合が３〜７０重量％、第二成分の占める割合が３〜７０重量％、および、第三成分の占める割合が３〜７０重量％である前記の液晶組成物に関する。
【０００８】
本発明の第一に記載した液晶組成物において、第一成分を構成する一般式（１）で表される化合物が、一般式（１ａ）
【化３８】
0003579698.tif 000013
（式中のＲ１２は１〜１０個の炭素原子を有する直鎖状アルキル基を表し、ｎは０または１を表し、Ａ９およびＡ１０は各々独立してトランス−１，４−シクロヘキシレンまたは１，４−フェニレンで表す。ただし、Ａ９が１，４−フェニレンのときＡ１０は１，４−フェニレンである。）で表される化合物である場合、この液晶組成物は本発明の好ましい態様の一つである。
【０００９】
本発明の第一に記載した液晶組成物において、第二成分を構成する一般式（２）で表される化合物が、一般式（２ａ）、（２ｂ）または（２ｃ）
【化３９】
0003579698.tif 000014
（式中のＲ１３は１〜１０個の炭素原子を有する直鎖状アルキル基を表し、ｎは０または１を表す。）
【化４０】
0003579698.tif 000015
（式中のＲ１４は２〜１０個の炭素原子を有する直鎖状アルケニル基を表す。）
【化４１】
0003579698.tif 000016
（式中のＲ１５は１〜１０個の炭素原子を有する直鎖状アルキル基を表す。）のいずれかで表される化合物である場合、この液晶組成物は本発明の好ましい態様の一つである。
【００１０】
本発明の第一に記載した液晶組成物において、第二成分を構成する一般式（５）で表される化合物が、一般式（５ａ）
【化４２】
0003579698.tif 000017
（式中のＲ１６は１〜１０個の炭素原子を有する直鎖状アルキル基を表し、ｎは０または１を表し、Ｘ６はｎが０のときＨまたはＦであり、ｎが１のときＨを表す。）
で表される化合物である場合、この液晶組成物は本発明の好ましい態様の一つである。
【００１１】
本発明の第一に記載した液晶組成物において、第三成分を構成する一般式（６）で表される化合物が、一般式（６ａ）または（６ｂ）
【化４３】
0003579698.tif 000018
（式中のＲ１７は２〜１０個の炭素原子を有するアルコキシメチル基または２〜１０個の炭素原子を有するアルケニル基を表す。）
【化４４】
0003579698.tif 000019
（式中のＲ１８は１〜１０個の炭素原子を有する直鎖状アルキル基を表し、Ａ１１はトランス−１，４−シクロヘキシレン、１，４−フェニレンまたは
【化４５】
0003579698.tif 000020
を表し、Ｘ７はＡ１１がトランス−１，４−シクロヘキシレンのときＨまたはＦであり、Ａ１１が１，４−フェニレンまたは
【化４６】
0003579698.tif 000021
のときＨを表す。）で表される化合物である場合、この液晶組成物は本発明の好ましい態様の一つである。
【００１２】
本発明の第一に記載した液晶組成物において、第三成分を構成する一般式（８）で表される化合物が、一般式（８ａ）、（８ｂ）、（８ｃ）または（８ｄ）
【化４７】
0003579698.tif 000022
（式中のＡ１２はトランス−１，４−シクロヘキシレンまたは１，４−フェニレンを表し、Ｒ１９はＡ１２がトランス−１，４−シクロヘキシレンのとき１〜１０個の炭素原子を有する直鎖状アルキル基であり、Ａ１２が１，４−フェニレンのとき１〜１０個の炭素原子を有する直鎖状アルコキシ基を表し、Ｒ２０はＡ１２がトランス−１，４−シクロヘキシレンのとき１〜１０個の直鎖状アルキル基または直鎖状アルコキシ基であり、Ａ１２が１，４−フェニレンのとき直鎖状アルキル基である。）
【化４８】
0003579698.tif 000023
（式中のＲ２１は１〜１０個の炭素原子を有する直鎖状アルキル基を表し、Ａ１３はトランス−１，４−シクロヘキシレンまたは１，４−フェニレンを表し、ｎは０または１を表し、Ｒ２２はｎが０のとき１〜１０個の直鎖状アルキル基または直鎖状アルコキシ基であり、ｎが１のとき１〜１０個の直鎖状アルキル基である。）
【化４９】
0003579698.tif 000024
（式中のＲ２３は１〜１０個の炭素原子を有する直鎖状アルキル基を表し、Ａ１４はトランス−１，４−シクロヘキシレンまたは１，４−フェニレンを表し、ｎは０または１を表し、Ｒ２４はｎが０のとき１〜１０個の炭素原子を有する直鎖状アルコキシ基であり、ｎが１かつＡ１４がトランス−１，４−シクロヘキシレンのとき１〜１０個の炭素原子を有する直鎖状アルキル基または直鎖状アルコキシ基であり、ｎが１で、かつＡ１４が１，４−フェニレンのとき１〜１０個の炭素原子を有する直鎖状アルキル基を表す。）
【化５０】
0003579698.tif 000025
（式中のＲ２５は１〜１０個の炭素原子を有する直鎖状アルキル基を表し、Ｒ２６は１〜１０個の炭素原子を有する直鎖状アルキル基または２〜１０個の炭素原子を有する直鎖状アルコキシメチル基を表す。）で表される化合物である場合、この液晶組成物は本発明の好ましい態様の一つである。
【００１３】
本発明の第一に記載した液晶組成物において、第三成分を構成する一般式（９）で表される化合物が、一般式（９ａ）または（９ｂ）
【化５１】
0003579698.tif 000026
（式中のＲ２７は１〜１０個の炭素原子を有する直鎖状アルキル基を表し、Ｒ２８は１〜１０個の直鎖状アルキル基または直鎖状アルコキシ基を表す。）
【化５２】
0003579698.tif 000027
（式中のＲ２９およびＲ３０は各々独立して１〜１０個の炭素原子を有する直鎖状アルキル基を表し、ｎは０または１を表し、Ｘ８はｎが０のときＦであり、ｎが１のときＨである。）で表される化合物である場合、この液晶組成物は本発明の好ましい態様の一つである。
【００１４】
本発明の第二は、第一の発明に記載した液晶組成物を利用することを特徴とする電気光学表示素子に関する。
【００１５】
本発明の液晶組成物の第一成分を構成する一般式（１）で表される化合物としては、下記の式（１−１）〜（１−６）で示されるものが特に好ましい。
【化５３】
0003579698.tif 000028
【化５４】
0003579698.tif 000029
【化５５】
0003579698.tif 000030
【化５６】
0003579698.tif 000031
【化５７】
0003579698.tif 000032
【化５８】
0003579698.tif 000033
（これらの式においてＲは１〜１０個の炭素原子を有する直鎖状アルキル基を表す。）
【００１６】
本発明の液晶組成物において、一般式（１）で表される化合物は、しきい値電圧およびその温度依存性の低減に特に有効であり、これらの化合物よりなる第一成分の組成物中の好ましい割合は３〜７０重量％、特に好ましい割合は３〜５０重量％の範囲である。
【００１７】
本発明の液晶組成物の第二成分を構成する一般式（２）で表される化合物としては、下記の式（２−１）〜（２−５）で示されるものが特に好ましい。
【化５９】
0003579698.tif 000034
【化６０】
0003579698.tif 000035
【化６１】
0003579698.tif 000036
【化６２】
0003579698.tif 000037
【化６３】
0003579698.tif 000038
（これらの式においてＲは１〜１０個の炭素原子を有する直鎖状アルキル基または２〜１０個の炭素原子を有する直鎖状アルケニル基を表す。）
【００１８】
本発明の液晶組成物において、一般式（２）で表される化合物は、末端にＣＮ基を有するため弾性定数比Ｋ３／Ｋ１が大きくＳＴＮ用としては急峻性を改善するのに有用であり、および／または、しきい値電圧の調整のための材料として有効である。ここでＫ１およびＫ３は、それぞれフランク（Ｆｒａｎｋ）によるスプレイおよび曲げの弾性定数を意味する。
【００１９】
本発明の液晶組成物の第二成分を構成する一般式（３）で表される化合物としては、下記の式（３−１）で示されるものが特に好ましい。
【化６４】
0003579698.tif 000039
（式中のＲは２〜１０個の炭素原子を有する直鎖状アルケニル基を表す。）
【００２０】
本発明の液晶組成物において、一般式（３）で表される化合物は、しきい値電圧の調整のための材料として有効であり、ＳＴＮ用としては末端にＣＮ基を有するため弾性定数比Ｋ３／Ｋ１が大きく急峻性を改善するのに有用である。
【００２１】
本発明の液晶組成物の第二成分を構成する一般式（４）で表される化合物としては、下記の式（４−１）または（４−２）で示されるものが特に好ましい。
【化６５】
0003579698.tif 000040
【化６６】
0003579698.tif 000041
（これらの式においてＲは１〜１０個の炭素原子を有する直鎖状アルキル基を表す。）
【００２２】
本発明の液晶組成物において、一般式（４）で表される化合物は、しきい値電圧を調整するためまたは透明点を上げるための材料として特に有用である。
【００２３】
本発明の液晶組成物の第二成分を構成する一般式（５）で表される化合物としては、下記の式（５−１）〜（５−４）で示されるものが特に好ましい。
【化６７】
0003579698.tif 000042
【化６８】
0003579698.tif 000043
【化６９】
0003579698.tif 000044
【化７０】
0003579698.tif 000045
（これらの式においてＲは１〜１０個の炭素原子を有する直鎖状アルキル基を表す。）
【００２４】
本発明の液晶組成物において、一般式（５）で表される化合物は、しきい値電圧を下げるために有効である。
【００２５】
本発明の液晶組成物において、第二成分の組成物中の好ましい割合は３〜７０重量％、特に好ましい割合は３〜５０重量％の範囲である。
【００２６】
本発明の液晶組成物の第三成分を構成する一般式（６）で表される化合物としては、下記の式（６−１）〜（６−５）で示されるものが特に好ましい。
【化７１】
0003579698.tif 000046
【化７２】
0003579698.tif 000047
【化７３】
0003579698.tif 000048
【化７４】
0003579698.tif 000049
【化７５】
0003579698.tif 000050
（これらの式においてＲは１〜１０個の炭素原子を有する直鎖状アルキル基または２〜１０個の炭素原子を有する直鎖状アルケニル基を表す。）
【００２７】
本発明の液晶組成物の第三成分を構成する一般式（７）で表される化合物としては、下記の式（７−１）〜（７−３）で示されるものが特に好ましい。
【化７６】
0003579698.tif 000051
【化７７】
0003579698.tif 000052
【化７８】
0003579698.tif 000053
（これらの式においてＲは１〜１０個の炭素原子を有する直鎖状アルキル基を表す。）
【００２８】
本発明の液晶組成物において一般式（６）および（７）で表される化合物は、しきい値電圧または透明点を調整するために有用である。
【００２９】
本発明の液晶組成物の第三成分を構成する一般式（８）で表される化合物としては、下記の式（８−１）〜（８−１６）で示されるものが特に好ましい。
【化７９】
0003579698.tif 000054
【化８０】
0003579698.tif 000055
【化８１】
0003579698.tif 000056
【化８２】
0003579698.tif 000057
【化８３】
0003579698.tif 000058
【化８４】
0003579698.tif 000059
【化８５】
0003579698.tif 000060
【化８６】
0003579698.tif 000061
【化８７】
0003579698.tif 000062
【化８８】
0003579698.tif 000063
【化８９】
0003579698.tif 000064
【化９０】
0003579698.tif 000065
【化９１】
0003579698.tif 000066
【化９２】
0003579698.tif 000067
【化９３】
0003579698.tif 000068
【化９４】
0003579698.tif 000069
（これらの式においてＲおよびＲ’は、各々独立して１〜１０個の炭素原子を有する直鎖状アルキル基を表す。）
【００３０】
本発明の液晶組成物の第三成分を構成する一般式（９）で表される化合物としては、下記の式（９−１）〜（９−５）で示されるものが特に好ましい。
【化９５】
0003579698.tif 000070
【化９６】
0003579698.tif 000071
【化９７】
0003579698.tif 000072
【化９８】
0003579698.tif 000073
【化９９】
0003579698.tif 000074
（これらの式においてＲおよびＲ’は各々独立して１〜１０個の炭素原子を有する直鎖状アルキル基を表す。）
【００３１】
本発明の液晶組成物において一般式（８）および（９）で表される化合物は透明点、屈折率異方性または粘度を調整するための材料として有効である。
【００３２】
本発明の液晶組成物において、第三成分の組成物中の好ましい割合は３〜７０重量％の範囲である。
【００３３】
本発明の液晶組成物は、使用される液晶表示素子の目的に応じて、一般式（１）〜（９）で表される化合物以外に、本発明の目的を害さない範囲で、他の１種以上の化合物を含有することもできる。それらの化合物のうち好ましいものの例として、下記の（１０）〜（３１）で示される化合物が挙げられる。
【化１００】
0003579698.tif 000075
【化１０１】
0003579698.tif 000076
【化１０２】
0003579698.tif 000077
【化１０３】
0003579698.tif 000078
【化１０４】
0003579698.tif 000079
【化１０５】
0003579698.tif 000080
【化１０６】
0003579698.tif 000081
【化１０７】
0003579698.tif 000082
【化１０８】
0003579698.tif 000083
【化１０９】
0003579698.tif 000084
【化１１０】
0003579698.tif 000085
【化１１１】
0003579698.tif 000086
【化１１２】
0003579698.tif 000087
【化１１３】
0003579698.tif 000088
【化１１４】
0003579698.tif 000089
【化１１５】
0003579698.tif 000090
【化１１６】
0003579698.tif 000091
【化１１７】
0003579698.tif 000092
【化１１８】
0003579698.tif 000093
【化１１９】
0003579698.tif 000094
【化１２０】
0003579698.tif 000095
【化１２１】
0003579698.tif 000096
（これらの式においてＲは１〜１０個の炭素原子を有する直鎖状アルキル基を表す。）
【００３４】
次に本発明の好ましい態様をさらに具体的に示す。
上記の一般式（１ａ）で示される化合物群から選ばれる少なくとも一種の化合物を含有する第一成分３〜５０重量％、
上記の一般式（３）で示される化合物群から選ばれる少なくとも一種の化合物を含有する第二成分３〜５０重量％、
上記の一般式（６）で示される化合物群から選ばれる少なくとも一種の化合物、上記の一般式（７）で示される化合物群から選ばれる少なくとも一種の化合物および上記の一般式（８）で示される化合物群から選ばれる少なくとも一種の化合物を含有する第三成分３〜７０重量％を含有することを特徴とする液晶組成物。
【００３５】
上記の一般式（１ａ）で示される化合物群から選ばれる少なくとも一種の化合物を含有する第一成分３〜５０重量％、
上記の一般式（２）で示される化合物群から選ばれる少なくとも一種の化合物、上記の一般式（４）で示される化合物群から選ばれる少なくとも一種の化合物および上記の一般式（５）で示される化合物群から選ばれる少なくとも一種の化合物を含有する第二成分３〜５０重量％、
上記の一般式（６）で示される化合物群から選ばれる少なくとも一種の化合物、上記の一般式（７）で示される化合物群から選ばれる少なくとも一種の化合物および上記の一般式（８）で示される化合物群から選ばれる少なくとも一種の化合物を含有する第三成分３〜７０重量％を含有することを特徴とする液晶組成物。
【００３６】
上記の一般式（１ａ）で示される化合物群から選ばれる少なくとも一種の化合物を含有する第一成分３〜５０重量％、
上記の一般式（２）で示される化合物群から選ばれる少なくとも一種の化合物および上記の一般式（５）で示される化合物群から選ばれる少なくとも一種の化合物を含有する第二成分３〜５０重量％、
上記の一般式（９）で示される化合物群から選ばれる少なくとも一種の化合物を含有する第三成分３〜７０重量％を含有することを特徴とする液晶組成物。
【００３７】
上記の一般式（１ａ）で示される化合物群から選ばれる少なくとも一種の化合物を含有する第一成分３〜５０重量％、
上記の一般式（２）で示される化合物群から選ばれる少なくとも一種の化合物を含有する第二成分３〜５０重量％、
上記の一般式（６）で示される化合物群から選ばれる少なくとも一種の化合物および上記の一般式（８）で示される化合物群から選ばれる少なくとも一種の化合物を含有する第三成分３〜７０重量％を含有することを特徴とする液晶組成物。
【００３８】
上記の一般式（１ａ）で示される化合物群から選ばれる少なくとも一種の化合物を含有する第一成分３〜５０重量％、
上記の一般式（２）で示される化合物群から選ばれる少なくとも一種の化合物、上記の一般式（４）で示される化合物群から選ばれる少なくとも一種の化合物および上記の一般式（５）で示される化合物群から選ばれる少なくとも一種の化合物を含有する第二成分３〜５０重量％、
上記の一般式（６）で示される化合物群から選ばれる少なくとも一種の化合物、上記の一般式（８）で示される化合物群から選ばれる少なくとも一種の化合物および上記の一般式（９）で示される化合物群から選ばれる少なくとも一種の化合物を含有する第三成分３〜７０重量％を含有することを特徴とする液晶組成物。
【００３９】
上記の一般式（１ａ）で示される化合物群から選ばれる少なくとも一種の化合物を含有する第一成分３〜５０重量％、
上記の一般式（２）で示される化合物群から選ばれる少なくとも一種の化合物および上記の一般式（４）で示される化合物群から選ばれる少なくとも一種の化合物を含有する第二成分３〜５０重量％、
上記の一般式（６）で示される化合物群から選ばれる少なくとも一種の化合物、上記の一般式（７）で示される化合物群から選ばれる少なくとも一種の化合物および上記の一般式（８）で示される化合物群から選ばれる少なくとも一種の化合物を含有する第三成分３〜７０重量％を含有することを特徴とする液晶組成物。
【００４０】
また、本発明の液晶組成物を構成する第二成分の好ましい態様は、次の通りである。
上記の一般式（２）で示される化合物群から選ばれる少なくとも一種の化合物からなる場合。
上記の一般式（３）で示される化合物群から選ばれる少なくとも一種の化合物からなる場合。
上記の一般式（４）で示される化合物群から選ばれる少なくとも一種の化合物からなる場合。
上記の一般式（５）で示される化合物群から選ばれる少なくとも一種の化合物からなる場合。
【００４１】
上記の一般式（２）で示される化合物群から選ばれる少なくとも一種の化合物および上記の一般式（３）で示される化合物群から選ばれる少なくとも一種の化合物からなる場合。
上記の一般式（２）で示される化合物群から選ばれる少なくとも一種の化合物および上記の一般式（４）で示される化合物群から選ばれる少なくとも一種の化合物からなる場合。
上記の一般式（２）で示される化合物群から選ばれる少なくとも一種の化合物および上記の一般式（５）で示される化合物群から選ばれる少なくとも一種の化合物からなる場合。
上記の一般式（３）で示される化合物群から選ばれる少なくとも一種の化合物および上記の一般式（４）で示される化合物群から選ばれる少なくとも一種の化合物からなる場合。
上記の一般式（３）で示される化合物群から選ばれる少なくとも一種の化合物および上記の一般式（５）で示される化合物群から選ばれる少なくとも一種の化合物からなる場合。
上記の一般式（４）で示される化合物群から選ばれる少なくとも一種の化合物および上記の一般式（５）で示される化合物群から選ばれる少なくとも一種の化合物からなる場合。
【００４２】
上記の一般式（２）で示される化合物群から選ばれる少なくとも一種の化合物、上記の一般式（３）で示される化合物群から選ばれる少なくとも一種の化合物および上記の一般式（４）で示される化合物群から選ばれる少なくとも一種の化合物からなる場合。
上記の一般式（２）で示される化合物群から選ばれる少なくとも一種の化合物、上記の一般式（３）で示される化合物群から選ばれる少なくとも一種の化合物および上記の一般式（５）で示される化合物群から選ばれる少なくとも一種の化合物からなる場合。
上記の一般式（２）で示される化合物群から選ばれる少なくとも一種の化合物、上記の一般式（４）で示される化合物群から選ばれる少なくとも一種の化合物および上記の一般式（５）で示される化合物群から選ばれる少なくとも一種の化合物からなる場合。
上記の一般式（３）で示される化合物群から選ばれる少なくとも一種の化合物、上記の一般式（４）で示される化合物群から選ばれる少なくとも一種の化合物および上記の一般式（５）で示される化合物群から選ばれる少なくとも一種の化合物からなる場合。
上記の一般式（２）で示される化合物群から選ばれる少なくとも一種の化合物、上記の一般式（３）で示される化合物群から選ばれる少なくとも一種の化合物、上記の一般式（４）で示される化合物群から選ばれる少なくとも一種の化合物および上記の一般式（５）で示される化合物群から選ばれる少なくとも一種の化合物からなる場合。
【００４３】
また、本発明の液晶組成物を構成する第三成分の好ましい態様は、次の通りである。
上記の一般式（６）で示される化合物群から選ばれる少なくとも一種の化合物からなる場合。
上記の一般式（７）で示される化合物群から選ばれる少なくとも一種の化合物からなる場合。
上記の一般式（８）で示される化合物群から選ばれる少なくとも一種の化合物からなる場合。
上記の一般式（９）で示される化合物群から選ばれる少なくとも一種の化合物からなる場合。
【００４４】
上記の一般式（６）で示される化合物群から選ばれる少なくとも一種の化合物および上記の一般式（７）で示される化合物群から選ばれる少なくとも一種の化合物からなる場合。
上記の一般式（６）で示される化合物群から選ばれる少なくとも一種の化合物および上記の一般式（８）で示される化合物群から選ばれる少なくとも一種の化合物からなる場合。
上記の一般式（６）で示される化合物群から選ばれる少なくとも一種の化合物および上記の一般式（９）で示される化合物群から選ばれる少なくとも一種の化合物からなる場合。
上記の一般式（７）で示される化合物群から選ばれる少なくとも一種の化合物および上記の一般式（８）で示される化合物群から選ばれる少なくとも一種の化合物からなる場合。
上記の一般式（７）で示される化合物群から選ばれる少なくとも一種の化合物および上記の一般式（９）で示される化合物群から選ばれる少なくとも一種の化合物からなる場合。
上記の一般式（８）で示される化合物群から選ばれる少なくとも一種の化合物および上記の一般式（９）で示される化合物群から選ばれる少なくとも一種の化合物からなる場合。
【００４５】
上記の一般式（６）で示される化合物群から選ばれる少なくとも一種の化合物、上記の一般式（７）で示される化合物群から選ばれる少なくとも一種の化合物および上記の一般式（８）で示される化合物群から選ばれる少なくとも一種の化合物からなる場合。
上記の一般式（６）で示される化合物群から選ばれる少なくとも一種の化合物、上記の一般式（７）で示される化合物群から選ばれる少なくとも一種の化合物および上記の一般式（９）で示される化合物群から選ばれる少なくとも一種の化合物からなる場合。
上記の一般式（６）で示される化合物群から選ばれる少なくとも一種の化合物、上記の一般式（８）で示される化合物群から選ばれる少なくとも一種の化合物および上記の一般式（９）で示される化合物群から選ばれる少なくとも一種の化合物からなる場合。
上記の一般式（７）で示される化合物群から選ばれる少なくとも一種の化合物、上記の一般式（８）で示される化合物群から選ばれる少なくとも一種の化合物および上記の一般式（９）で示される化合物群から選ばれる少なくとも一種の化合物からなる場合。
上記の一般式（６）で示される化合物群から選ばれる少なくとも一種の化合物、上記の一般式（７）で示される化合物群から選ばれる少なくとも一種の化合物、上記の一般式（８）で示される化合物群から選ばれる少なくとも一種の化合物および上記の一般式（９）で示される化合物群から選ばれる少なくとも一種の化合物からなる場合。
【００４６】
本発明の液晶組成物は、液晶のらせん構造を誘起して必要なねじれ角を調整し、逆ねじれを防ぐためにカイラル材を添加して用いてもよい。本発明の液晶組成物は、種々の成分を高い温度で互いに溶解する方法によって調整される。
また、本発明の液晶組成物は、メロシアニン系、スチリル系、アゾ系、アゾメチン系、アゾキシ系、キノフタロン系、アントラキノン系および、テトラジン系等の二色性色素を添加してゲストホスト（ＧＨ）モード用の液晶組成物としても用いることができる。あるいは、ネマチック液晶をマイクロカプセル化して作製したＮＣＡＰや液晶中に三次元網目状高分子を作製したポリマーネットワーク液晶表示素子（ＰＮＬＣＤ）に代表されるポリマー分散型液晶表示素子（ＰＤＬＣＤ）用の液晶組成物としても用いることができる。その他に、複屈折制御（ＥＣＢ）モードや動的散乱（ＤＳ）モード用の液晶組成物としても使用できる。
【００４７】
【実施例】
次に、実施例および比較例によって本発明をさらに詳細に説明する。ただし、以下の実施例は本発明を限定するためのものではない。
比較例および実施例中において、しきい値電圧の測定温度は２５．０℃であり、粘度の測定温度は２０．０℃であり、屈折率異方性の測定温度は２５．０℃であり、屈折率異方性の測定波長は５８９ｎｍである。また、比較例及び実施例中の組成比の％は全て重量％を意味する。しきい値電圧の温度依存性δは次式で定義する。δが小さい程、しきい値電圧の温度特性が低減されたことを意味する。
【数１】
0003579698.tif 000097
【００４８】
（比較例１）
以下の組成で示される液晶組成物を調整した。
４−（トランス−４−プロピルシクロヘキシル）ベンゾニトリル  ２４％、
４−（トランス−４−ペンチルシクロヘキシル）ベンゾニトリル  ３６％、
４−（トランス−４−ヘプチルシクロヘキシル）ベンゾニトリル  ２５％、
４−〔４−（トランス−４−ペンチルシクロヘキシル）フェニル〕ベンゾニトリル  １５％。
この液晶組成物は、透明点が７２．４℃、粘度が２７．０ｍＰａ・ｓ、屈折率異方性が０．１３７、しきい値電圧が１．７８Ｖ、および、δは０．０１３Ｖ／℃であった。
【００４９】
（比較例２）
特開平１−１５６３９２で開示されている下記の組成物を調整した。
４−〔トランス−４−（３−ブテニル）シクロヘキシル〕ベンゾニトリル  １０％、
４−〔トランス−４−（トランス−３−ペンテニル）シクロヘキシル〕ベンゾニトリル  １０％、
４−〔トランス−４−（トランス−４−エチルシクロヘキシル）シクロヘキシル〕ベンゾニトリル  ５％、
４−〔トランス−４−（トランス−４−プロピルシクロヘキシル）シクロヘキシル〕ベンゾニトリル  ５％、
４−〔トランス−４−（トランス−４−エチルシクロヘキシル）シクロヘキシル〕−１，２−ジフルオロベンゼン  １０％、
４−〔トランス−４−（トランス−４−プロピルシクロヘキシル）シクロヘキシル〕−１，２−ジフルオロベンゼン  １０％、
４−〔トランス−４−（トランス−４−プロピルシクロヘキシル）シクロヘキシル〕アニソール  ４％、
４−〔トランス−４−（トランス−４−プロピルシクロヘキシル）シクロヘキシル〕−１−フルオロベンゼン  ４％、
４−〔トランス−４−（トランス−４−プロピルシクロヘキシル）シクロヘキシル〕トルエン  ６％、
４−〔トランス−４−（トランス−４−プロピルシクロヘキシル）シクロヘキシル〕−１−プロピルベンゼン  ６％、
４−エチル−４’−メチルトラン  ５％、
４，４’−ジブチルトラン  ５％、
４−ヘキシル−４’−メチルトラン  ５％、
４−（トランス−４−プロピルシクロヘキシル）−２−フルオロベンゾニトリル  １４％。
この組成物の透明点は９０．２℃、粘度は２２．２ｍＰａ・ｓ、屈折率異方性は０．０１３、しきい値電圧は１．９９Ｖ、および、δは０．０１４Ｖ／℃であった。
【００５０】
（実施例１）
一般式（１）で表される化合物として、
３，４，５−トリフルオロフェニル−４−（トランス−４−エチルシクロヘキシル）ベンゾアート  ７％、
３，４，５−トリフルオロフェニル−４−（トランス−４−プロピルシクロヘキシル）ベンゾアート  ７％、
３，４，５−トリフルオロフェニル−４−（トランス−４−ペンチルシクロヘキシル）ベンゾアート  ７％、
３，４，５−トリフルオロフェニル−トランス−４−（トランス−４−ペンチルシクロヘキシル）シクロヘキサンカルボキシラート  １５％、
一般式（３）で表される化合物として、
３，５−ジフルオロ−４−シアノフェニル−４−（トランス−３−ペンテニル）ベンゾアート  １０％、
一般式（６）で表される化合物として、
４−（トランス−４−エチルシクロヘキシル）−２−フルオロベンゾニトリル  １５％、
４−（トランス−４−プロピルシクロヘキシル）−２−フルオロベンゾニトリル  １５％、
一般式（７）で表される化合物として、
４−フルオロフェニル−トランス−４−（トランス−４−プロピルシクロヘキシル）シクロヘキサンカルボキシラート  ６％、
４−フルオロフェニル−トランス−４−（トランス−４−プロピルシクロヘキシル）シクロヘキサンカルボキシラート  ６％、
一般式（８）で表される化合物として、
４−〔トランス−４−（トランス−４−プロピルシクロヘキシル）シクロヘキシル〕トルエン  ８％、
４−〔トランス−４−（トランス−４−プロピルシクロヘキシル）シクロヘキシル〕アニソール  ４％
からなる液晶組成物を調整した。この組成物の透明点は６９．１℃、粘度は４０．２ｍＰａ・ｓ、屈折率異方性は０．０９７、しきい値電圧は０．８７Ｖ、および、δは０．００３Ｖ／℃であった。比較例１及び比較例２に比べて、しきい値電圧が低く、しきい値電圧の温度特性が小さくなっている。
【００５１】
（実施例２）
一般式（１）で表される化合物として、
３，４，５−トリフルオロフェニル−４−（トランス−４−エチルシクロヘキシル）ベンゾアート  ５％、
３，４，５−トリフルオロフェニル−４−（トランス−４−プロピルシクロヘキシル）ベンゾアート  ５％、
一般式（２）で表される化合物として、
３−フルオロ−４−シアノフェニル−４−〔トランス−４−（プロピルオキシメチル）シクロヘキシル〕ベンゾアート  ８％、
３−フルオロ−４−シアノフェニル−４−（トランス−３−ペンテニル）ベンゾアート  ８％、
一般式（４）で表される化合物として、
４−〔トランス−４−（トランス−４−プロピルシクロヘキシル）シクロヘキシル〕ベンゾニトリル  ８％、
一般式（５）で表される化合物として、
２−（３，４−ジフルオロフェニル）−５−プロピルピリミジン  ４％、
一般式（６）で表される化合物として、
４’−エチル−４−シアノビフェニル  ４％、
４−（トランス−４−プロピルシクロヘキシル）ベンゾニトリル  ４％、
一般式（７）で表される化合物として、
４−フルオロフェニル−４−（トランス−４−プロピルシクロヘキシル）ベンゾアート  ４％、
一般式（８）で表される化合物として、
トランス−４−（トランス−４−プロピルシクロヘキシル）−１−メトキシメチルシクロヘキサン  ８％、
トランス−４−（トランス−４−プロピルシクロヘキシル）−１−ブチルシクロヘキサン  ６％、
４−〔トランス−４−（トランス−４−エチルシクロヘキシル）シクロヘキシル〕トルエン  ８％、
４−〔トランス−４−（トランス−４−プロピルシクロヘキシル）シクロヘキシル〕トルエン  ８％、
４−〔トランス−４−（トランス−４−プロピルシクロヘキシル）シクロヘキシル〕アニソール  ５％、
１−〔トランス−４−（トランス−４−プロピルシクロヘキシル）シクロヘキシル〕−４−プロピルベンゼン  １５％
からなる液晶組成物を調整した。この組成物の透明点は１０３．２℃、粘度は２７．１ｍＰａ・ｓ、屈折率異方性は０．１１９、しきい値電圧は１．５５Ｖ、および、δは０．００５Ｖ／℃であった。比較例１及び比較例２に比べて、しきい値電圧が低く、しきい値電圧の温度特性が小さくなっている。
【００５２】
（実施例３）
一般式（１）で表される化合物として、
３，４，５−トリフルオロフェニル−トランス−４−（トランス−４−ペンチルシクロヘキシル）シクロヘキサンカルボキシラート  １０％、
一般式（２）で表される化合物として、
３−フルオロ−４−シアノフェニル−４−（プロピルオキシメチル）ベンゾアート  １３％、
４−シアノフェニル−４−エチルベンゾアート  ５％、
３−フルオロ−４−シアノフェニル−４−〔トランス−４−（ペンチルオキシメチル）シクロヘキシル〕ベンゾアート  ６％、
一般式（５）で表される化合物として、
２−（４−フルオロビフェニル−４’−イル）−５−プロピルピリミジン  ３％、
一般式（９）で表される化合物として、
４−エチル−４’−メチルトラン  ８％、
４−ヘキシル−４’−メチルトラン  １６％、
４，４’−ジブチルトラン  ８％、
４−エチル−４’−メトキシトラン  １１％、
４−（トランス−４−プロピルシクロヘキシル）−２−フルオロ−４’−エチルトラン  ５％、
４−（トランス−４−プロピルシクロヘキシル）−２−フルオロ−４’−プロピルトラン  ５％、
４−〔２−（トランス−４−プロピルシクロヘキシル）エチル〕−４’−エチルトラン  ５％、
４−〔２−（トランス−４−プロピルシクロヘキシル）エチル〕−４’−プロピルトラン  ５％
からなる液晶組成物を調整した。この組成物の透明点は６０．２℃、粘度は２９．０ｍＰａ・ｓ、屈折率異方性は０．１９０、しきい値電圧は１．３２Ｖ、および、δは０．００６Ｖ／℃であった。比較例１及び比較例２に比べて、しきい値電圧が低く、しきい値電圧の温度特性が小さくなっている。
【００５３】
（実施例４）
一般式（１）で表される化合物として、
３，４，５−トリフルオロフェニル−４−エチルベンゾアート  ９％、
３，４，５−トリフルオロフェニル−４−（トランス−４−プロピルシクロヘキシル）ベンゾアート  ５％、
一般式（２）で表される化合物として、
３−フルオロ−４−シアノフェニル−４−（プロピルオキシメチル）ベンゾアート  １０％、
３−フルオロ−４−シアノフェニル−４−（ブチルオキシメチル）ベンゾアート  ６％、
３−フルオロ−４−シアノフェニル−４−（ペンチルオキシメチル）ベンゾアート  ５％、
３−フルオロ−４−シアノフェニル−４−（トランス−３−ペンテニル）ベンゾアート  １０％、
一般式（６）で表される化合物として、
４−〔トランス−４−（メトキシメチル）シクロヘキシル〕ベンゾニトリル５％、
一般式（８）で表される化合物として、
２−（４−エトキシフェニル）−５−プロピルピリミジン  ３％、
２−（４−エトキシフェニル）−５−ブチルピリミジン  ３％、
４−ブチルオキシフェニル−トランス−４−プロピルシクロヘキサンカルボキシラート  ８％、
４−エトキシフェニル−トランス−４−ブチルシクロヘキサンカルボキシラート  ６％、
４−メトキシフェニル−トランス−４−ペンチルシクロヘキサンカルボキシラート  ６％、
４−エトキシフェニル−トランス−４−プロピルシクロヘキサンカルボキシラート  ５％、
４−エトキシフェニル−トランス−４−ペンチルシクロヘキサンカルボキシラート  ４％、
２−〔４−（トランス−４−プロピルシクロヘキシル）フェニル〕−５−エチルピリミジン  ３％、
２−〔４−（トランス−４−プロピルシクロヘキシル）フェニル〕−５−プロピルピリミジン  ３％、
４−〔トランス−４−（トランス−４−プロピルシクロヘキシル）シクロヘキシル〕トルエン  ９％
からなる液晶組成物を調整した。この組成物の透明点は４７．４℃、粘度は４７．０ｍＰａ・ｓ、屈折率異方性は０．１１４、しきい値電圧は０．７８Ｖ、および、δは０．００５Ｖ／℃であった。比較例１及び比較例２に比べて、しきい値電圧が低く、しきい値電圧の温度特性が小さくなっている。
【００５４】
（実施例５）
一般式（１）で表される化合物として、
３，４，５−トリフルオロフェニル−トランス−４−エチルシクロヘキサンカルボキシラート  １０％、
３，４，５−トリフルオロフェニル−４’−プロピルビフェニリル−４−カルボキシラート  ５％、
３，４，５−トリフルオロフェニル−トランス−４−（トランス−４−ペンチルシクロヘキシル）シクロヘキサンカルボキシラート  ５％、
一般式（２）で表される化合物として、
３−フルオロ−４−シアノフェニル−４−〔トランス−４−（エトキシメチル）シクロヘキシル〕ベンゾアート  ４％、
３−フルオロ−４−シアノフェニル−４−〔トランス−４−（ブチルオキシメチル）シクロヘキシル〕ベンゾアート  ４％、
３−フルオロ−４−シアノフェニル−４−〔トランス−４−（ペンチルオキシメチル）シクロヘキシル〕ベンゾアート  ４％、
一般式（４）で表される化合物として、
４−〔トランス−４−（トランス−４−エチルシクロヘキシル）シクロヘキシル〕−２−フルオロベンゾニトリル  ４％、
４−〔トランス−４−（トランス−４−プロピルシクロヘキシル）シクロヘキシル〕−２−フルオロベンゾニトリル  ５％、
一般式（５）で表される化合物として、
２−（４−フルオロフェニル）−５−ペンチルピリミジン  ４％、
一般式（６）で表される化合物として、
４−〔トランス−４−（３−ブテニル）シクロヘキシル〕ベンゾニトリル  １０％、
４−〔トランス−４−（トランス−３−ペンテニル）シクロヘキシル〕ベンゾニトリル  １０％、
一般式（８）で表される化合物として、
２−（４−エチルフェニル）−５−プロピルピリミジン  ３％、
４−〔トランス−４−（トランス−４−シクロヘキシル）シクロヘキシル〕トルエン  １０％、
４−〔トランス−４−（トランス−４−シクロヘキシル）シクロヘキシル〕−１−プロピルベンゼン  １０％、
一般式（９）で表される化合物として、
４−エチル−４’−メチルトラン  ３％、
４−ヘキシル−４’−メチルトラン  ６％、
４，４’−ジブチルトラン  ３％
からなる液晶組成物を調整した。この組成物の透明点は７１．５℃、粘度は２９．５ｍＰａ・ｓ、屈折率異方性は０．１３１、しきい値電圧；１．３２Ｖ、および、δは０．００７Ｖ／℃であった。比較例１及び比較例２に比べて、しきい値電圧が低く、しきい値電圧の温度特性が小さくなっている。
【００５５】
（実施例６）
一般式（１）で表される化合物として、
３，４，５−トリフルオロフェニル−トランス−４−エチルシクロヘキサンカルボキシラート  ５％、
３，４，５−トリフルオロフェニル−４−エチルベンゾアート  ５％、
一般式（２）で表される化合物として、
３−フルオロ−４−シアノフェニル−４−（プロピルオキシメチル）ベンゾアート  １０％、
３−フルオロ−４−シアノフェニル−４−（トランス−３−ペンテニル）ベンゾアート  ６％、
一般式（４）で表される化合物として、
４−〔トランス−４−（トランス−４−エチルシクロヘキシル）シクロヘキシル〕−２−フルオロベンゾニトリル  ８％、
４−〔トランス−４−（トランス−４−プロピルシクロヘキシル）シクロヘキシル〕−２−フルオロベンゾニトリル  ７％、
４−〔トランス−４−（トランス−４−エチルシクロヘキシル）シクロヘキシル〕ベンゾニトリル  ５％、
４−〔トランス−４−（トランス−４−プロピルシクロヘキシル）シクロヘキシル〕ベンゾニトリル  ５％、
一般式（６）で表される化合物として、
トランス−２−（４−シアノフェニル）−５−プロピルジオキサン  ５％、
一般式（７）で表される化合物として、
４−フルオロフェニル−トランス−４−ブチルシクロヘキシルカルボキシラート  ５％、
一般式（８）で表される化合物として、
４−（トランス−４−プロピルシクロヘキシル）−１−エトキシベンゼン  ３％、
４−ペンチルフェニル−４−ヘキシルオキシベンゾアート  ５％、
４−プロピルフェニル−トランス−４−ブチルシクロヘキサンカルボキシラート  ５％、
２−（４−エチルビフェニル−４’−イル）−５−プロピルピリミジン  ５％、
２−（４−エチルビフェニル−４’−イル）−５−ブチルピリミジン  ５％、
４−〔トランス−４−（トランス−４−プロピルシクロヘキシル）シクロヘキシル〕−１−プロピルベンゼン  １６％
からなる液晶組成物を調整した。この組成物の透明点は９２．２℃、粘度は４８．７ｍＰａ・ｓ、屈折率異方性は０．１３３、しきい値電圧は１．２７Ｖ、および、δは０．００５Ｖ／℃であった。比較例１及び比較例２に比べて、しきい値電圧が低く、しきい値電圧の温度特性が小さくなっている。
【００５６】
【発明の効果】
比較例および実施例から明らかなように、本発明の液晶組成物は、しきい値電圧およびその温度依存性が低減されているため、この液晶組成物を使用することにより、低電圧駆動、低消費電力、かつ、使用温度範囲でコントラスト不足等の表示不良が起こりにくい液晶表示素子が可能となる。